(57)【要約】【課題】アルデヒド類の脱臭性能に優れた脱臭濾材を提供する。【解決手段】本発明の脱臭濾材は、基材層間にアミン系化合物が１〜３０重量％担持された吸着材及び接着剤が挟み込まれた積層構造を有し、前記吸着材はシリカゲルを含み、前記基材層のうち通気方向の上流に配置される基材層は、第一酸解離定数が４以下の薬剤が０．１ｇ／ｍ２〜２０ｇ／ｍ２添着されている不織布から成る。【選択図】なし【特許請求の範囲】
【請求項１】
脱臭濾材であって、
基材層間にアミン系化合物が１〜３０重量％担持された吸着材及び接着剤が挟み込まれた積層構造を有し、
前記吸着材はシリカゲルを含み、
前記基材層のうち通気方向の上流に配置される基材層は、第一酸解離定数が４以下の薬剤が０．１ｇ／ｍ２〜２０ｇ／ｍ２添着されている不織布から成る、ことを特徴とする脱臭濾材。
【請求項２】
前記第一酸解離定数が４以下の薬剤は、クエン酸、安息香酸、イソフタル酸、およびギ酸から選ばれる少なくとも１種類であることを特徴とする請求項１に記載の脱臭濾材。
【請求項３】
前記接着剤は、球状または破砕状の熱可塑性樹脂が用いられていることを特徴とする請求項１または２に記載の脱臭濾材。
【請求項４】
請求項１〜３のいずれか１項に記載の脱臭濾材を備えたことを特徴とするフィルター。
【発明の詳細な説明】
【技術分野】
【０００１】
本発明はアルデヒド類ガス除去性能に対して吸着性能に優れた濾材に関するものである。
【背景技術】
【０００２】
近年、空調用、エアコン用、自動車用等のフィルターにおいて、濾材の高性能化、低コストの要求が高まってきており、除塵性能と脱臭性能を両立するフィルター用濾材の検討が多くなされている。一般に脱臭性能を付与するには、粒子状あるいは繊維状の吸着材と接着剤を用いてシート化する方法が多く採用されている。例えば、基材間に粉体吸着剤と粉体結着剤との混合物を散布し、これを加熱接着してなる濾材が開発されている（例えば、特許文献１）。
【０００３】
臭気物質のうち、排気ガスやタバコ煙などから発生するアセトアルデヒドに代表されるアルデヒド類は臭気閾値が低く、有害性も高いため、脱臭フィルターによる高効率な除去が期待されている。アセトアルデヒドやホルムアルデヒドは沸点が低く、極性も高いので通常の活性炭では除去しにくい。このことから、吸着材である活性炭による低級アルデヒドの吸着除去性能を向上させる手段として、アニリンなどのアミン類や、ヒドラジン誘導体を活性炭に添着させて、吸着除去性能を向上させる方法が開示されている（例えば、特許文献２および３）。
【先行技術文献】
【特許文献】
【０００４】
【特許文献１】特開平１１−５０５８号公報
【特許文献２】特開平３−９８６４２号公報
【特許文献３】特開２００１−２１８８２４号公報
【発明の概要】
【発明が解決しようとする課題】
【０００５】
しかし、従来のアミン化合物が添着された吸着材では、低級脂肪族アルデヒドに対する脱臭性能が十分ではなかった。そのため、従来の技術を用いた消臭材や空気清浄フィルターでは、アルデヒドの吸着性能が低いという問題がある。
【０００６】
そこで、本発明は、上記課題に鑑みなされ、アルデヒド類の吸着性能に優れた脱臭濾材およびそれを用いたフィルターを提供することを目的とする。
【課題を解決するための手段】
【０００７】
本発明者らは鋭意検討した結果、以下に示す手段により、上記課題を解決できることを見出し、本発明に到達した。すなわち本発明は以下のとおりである。
（１）脱臭濾材であって、基材層間にアミン系化合物が１〜３０重量％担持された吸着材及び接着剤が挟み込まれた積層構造を有し、前記吸着材はシリカゲルを含み、前記基材層のうち通気方向の上流に配置される基材層は第一酸解離定数が４以下の薬剤が添着されている不織布から成る、ことを特徴とする脱臭濾材。
（２）前記第一酸解離定数が４以下の薬剤は、クエン酸、安息香酸、イソフタル酸、およびギ酸から選ばれる少なくとも１種類であることを特徴とする上記（１）に記載の脱臭濾材。
（３）前記接着剤は、球状または破砕状の熱可塑性樹脂が用いられていることを特徴とする上記（１）または（２）に記載の脱臭濾材。
（４）上記（１）〜（３）のいずれか１つに記載の脱臭濾材を備えたことを特徴とするフィルター。
【発明の効果】
【０００８】
本発明の脱臭濾材は、上記構成により、アルデヒド類の吸着性能に優れる。よって、脱臭フィルターに好適に用いることができる。
【発明を実施するための形態】
【０００９】
以下、本発明の実施形態について詳細に説明する。
本実施形態の脱臭濾材は、基材層間にアミン系化合物が担持された吸着材及び接着剤からなる吸着層を挟み込んだ積層構造体を有し、吸着材はシリカゲルを含み、基材層のうち通気方向の上流に配置される基材層は第一酸解離定数が４以下の薬剤が添着されている不織布から成る。
【００１０】
本実施形態の脱臭濾材に用いられる吸着材は、シリカゲルを含んでいればよく、シリカゲル単独で用いてもよいし、シリカゲルに、活性炭やゼオライト等の他の種類の吸着材を混合して用いてもよい。種類は問わない。
【００１１】
本実施形態の脱臭濾材に用いられる吸着材は、ＢＥＴ法による測定で比表面積は１００ｍ２／ｇ〜２０００ｍ２／ｇであることが好ましく、２００ｍ２／ｇ〜２０００ｍ２／ｇがより好ましい。比表面積が２００ｍ２／ｇ未満であると、吸着性能が乏しく、２０００ｍ２／ｇよりも大きいと吸着材の強度が弱くなる。
【００１２】
本発明における吸着材の形状は、特に限定されるものではなく、粉末状、不定形の破砕状、繊維状、円柱状、球状等に成型された粒状物、またはハニカム状に成型されたもの等のいずれでもよい。
【００１３】
本実施形態の脱臭濾材に用いられる吸着材の粒径範囲は、通気性、吸着材の脱落、シート加工性等を考慮して、ＪＩＳ標準ふるい（ＪＩＳ  Ｚ８８０１）による値で６０〜１０００μｍが好ましく、１００〜９００μｍがより好ましい。粒径範囲が６０μｍ未満では、一定の高吸着容量を得るのに圧力損失が大きくなりすぎ、またシート充填密度が高くなるために粉塵負荷時の圧力損失の上昇が早くなり、粉塵保持量が低下する。１０００μｍを超える場合には、シートからの脱落が生じ易くなり、またワンパスでの初期吸着性能が極端に低くなり、さらにはプリーツ形状及び波状等の空気浄化用フィルターユニットとしたときの折り曲げ、及び波状加工時の加工性が悪くなる。なお、上記の粒状粉粒状吸着材は、通常の分級機を使用して所定の粒度調整をすることにより、得ることが可能である。
【００１４】
本実施形態の脱臭濾材に用いられる吸着材は、アミン化合物が含有されることにより、ホルムアルデヒドやアセトアルデヒド等のアルデヒド類に対する化学吸着能が向上し、アルデヒド類を選択的に吸着することができる。
【００１５】
アミン化合物としては分子中に少なくとも１個のアミノ基を有するものが好ましい。例えば第一級アミン、第二級アミン、第三級アミンを用いることができる、特にアルデヒドとの反応性から第一級アミンが好ましい。第一級アミンとしては例えば、アルキルの一級アミン、ピロリジン類、ピペリジン類、酸ヒドラジド類があげられる。生産性、実用性の点からは、可溶性のアミンや、耐熱性が高く加工温度で分解しないアミン、アミン臭が弱いアミンなどが好ましく、これらも含め総合的には酸ヒドラジドが好ましい。酸ヒドラジドとしてはホルムヒドラジド、アセトヒドラジド、プロピオン酸ヒドラジド、安息香酸ヒドラジド等、分子中に２個の酸ヒドラジド基を有する酸ジヒドラジドとしては、カルボジヒドラジド、グルタミン酸ジヒドラジド、コハク酸ジヒドラジド、アジピン酸ジヒドラジド、ドデカン二酸ジヒドラジド、フマル酸ジヒドラジド、マレイン酸ジヒドラジド、テレフタル酸ジヒドラジド等、分子中に３個以上の酸ヒドラジド基を有する酸ポリヒドラジドとしては、ポリアクリル酸ヒドラジド等が挙げられる。中でも水溶性のジヒドラジド類が好ましい。アジピン酸ジヒドラジドがアルデヒド類の吸着性能の点で好ましい。また、用いる酸ヒドラジド化合物は一種類に限らず複数種を併用することも好ましい。
【００１６】
本実施形態の脱臭濾材に用いられる吸着材において、アミン化合物の含有量は、吸着材重量に対して１％〜３０％が好ましく、３〜１５％がより好ましい。含有量が１％未満であると、含有量が少なすぎるため、十分なアルデヒド除去性能が発現できず、含有量が３０％を超えると、過剰に含有されるため、十分なアルデヒド除去性能が発現できない。
【００１７】
本実施形態の脱臭濾材の基材層（カバー層）は、吸着層を挟持する二つの層であり、以下では、空気清浄時の通気方向の上流側に配置される基材層を上流層と称し、空気清浄時の通気方向の下流側に配置される基材層を下流層と称する。上流層と下流層との区別をする必要がない場合には基材層と称する。基材層は、不織布状繊維構造体、織布状繊維構造体いずれでも構わない。
【００１８】
空気清浄時の通気方向の上流側に配置される上流層を構成する繊維の平均繊維径は、１〜１００μｍが好ましく、５〜５０μｍがより好ましい。上流層は、被処理空気の流入面であるため、構成繊維の平均繊維径が１μｍよりも小さいと、繊維間の空隙も狭くなり、空気中の塵埃がカバー層上に堆積し、通気抵抗が急上昇する。構成繊維の平均繊維径が１００μｍよりも大きいと、特にプリーツ時に吸着材粒子が飛び出すあるいは脱落する。
【００１９】
アミン系薬剤が担持された吸着材だけでは脱臭性能が十分得られない。そこで、本実施形態では上流層には第一酸解離定数４以下の薬剤が添着されてなる不織布を使用する。このことにより、後述の実施例からも分かるように、低級脂肪族アルデヒドの性能を飛躍的に向上させることが可能となる。明確な要因は不明であるが、上流層の酸性薬剤によって、低級脂肪族アルデヒドの電子的な偏りが生じ、低級脂肪酸の化学反応性が高まることで性能を飛躍的に向上させていると考えられる。
【００２０】
ここで、吸着材に活性炭を使用する場合、活性炭に酸性薬剤を添着すると、酸とアミン化合物が反応してしまい、化学吸着能が低下してしまうため、上流層に酸性薬剤を添着することが重要である。
【００２１】
本実施形態の脱臭濾材の上流層に添着させる酸性薬剤は、２５℃の水溶液中で第一酸解離定数（ｐＫａ）が４以下であれば特に限定されるものではない。第一酸解離定数が４を超えると、低級脂肪族アルデヒドの反応性が上がらず、十分な脱臭性能が得られない。第一酸解離定数が４以下の酸性薬剤は、例えば、クエン酸、安息香酸、イソフタル酸、ギ酸等が挙げられる。しかし、脱臭濾材の上流層に添着させる酸性薬剤は、これらには限定されない。
【００２２】
本実施形態の脱臭濾材の上流層に添着させる酸性薬剤の添着量は、０．１ｇ／ｍ２〜２０ｇ／ｍ２が好ましい。０．１ｇ／ｍ２よりも少ないと十分な脱臭性能が得られず、２０ｇ／ｍ２よりも多いと、基材層に添着できない。
【００２３】
酸性薬剤の添着加工は、基材層の表面付近に通常のコーティング法等で添着加工する方法やシート全体に含浸添着する方法等で行うことが可能である。添着加工は、アルギン酸ソーダやポリエチレンオキサイド等の増粘剤を混入した薬品水溶液をつくり、これを担持、添着させる方法を利用してもよい。この方法では水への溶解度が低い薬剤を担持、添着させ、さらに薬剤の脱落を抑制するのにも有効である。
【００２４】
空気清浄時の通気方向の下流側に配置される下流層を構成する繊維の平均繊維径は、特に限定されないが、吸着材の脱落を考慮し１０〜３０μｍが好ましい。構成繊維の平均繊維径が１０μｍよりも小さいと通気抵抗が高く、３０μｍよりも大きいと吸着材の脱落が生じる。
【００２５】
本実施形態の脱臭濾材の基材層を構成する繊維構造体の充填密度は、０．０５ｇ／ｃｃ以上であることが好ましい。０．０５ｇ／ｃｃよりも充填密度が低いと、脱臭濾材をプリーツ加工する際に熱セットが効かず、プリーツ形状を保つことが難しくなる。より好ましくは０．１５ｇ／ｃｃ以上である。
【００２６】
本実施形態の脱臭濾材の基材層は、厚みが０．１〜３．０ｍｍであることが好ましい。厚みが０．１ｍｍよりも小さいと目付斑も考慮すると吸着材の抜けや脱落の懸念が生じる。厚みが３．０ｍｍよりも大きいと濾材全体の厚みが大き過ぎ、プリーツ状ユニットとした場合に構造抵抗が大きくなり、結果としてフィルター（フィルターユニット）全体での通気抵抗が高くなり過ぎ、実用上問題がある。
【００２７】
本実施形態の脱臭濾材の基材層は、目付量が１５〜１００ｇ／ｍ２であることが好ましく、２０〜８０ｇ／ｍ２がより好ましい。目付が１５ｇ／ｍ２未満であれば吸着材及び接着剤の抜けが多くなる。目付が１００ｇ／ｍ２を越えると、シート厚み大きくなり、プリーツ加工した際の構造抵抗が大きくなる。
【００２８】
本実施形態の脱臭濾材の基材層を構成する繊維構造体の素材は、特に限定されず、ポリオレフィン系樹脂、ポリエステル系樹脂、セルロース系樹脂、ポリアミド系樹脂、ポリウレタン系樹脂、アクリル系樹脂、ポリビニルアルコール系樹脂、ポリカーボネート系樹脂等の素材を用いることができる。基材層を構成する繊維構造体として、低融点成分を鞘成分に、高融点成分を芯成分に用いた芯鞘型複合繊維を用いれば、後述する加熱シート化時に鞘成分が溶融して吸着材との結合力が高まり好ましい。
【００２９】
また、本実施形態の脱臭濾材の基材層に、タバコ煙粒子、カーボン粒子、海塩粒子をはじめとするサブミクロン粒子に対する除去効果も増大することができる帯電した不織布、いわゆるエレクトレットシートを使用することもできる。
【００３０】
本実施形態の脱臭濾材の基材層の繊維配向は、特に限定はなく、例えば不織布状であればランダム状、クロス状、パラレル状いずれでも構わない。
【００３１】
本実施形態の脱臭濾材では、基材層と吸着材との接着には接着剤が用いられる。接着剤として熱可塑性樹脂が用いることができる。熱可塑性樹脂の素材としてはポリエステル系、ポリオレフィン系、ポリアミド系、ポリウレタン系、エチレンーアクリル共重合体、ポリアクリレート、ポリアーレン、ポリアクリル、ポリジエン、エチレン−酢酸ビニル、ＰＶＣ、ＰＳ等の樹脂があげられる。中でもポリエステル系樹脂を用いれば、酸素指数（ＬＯＩ値）が高いので濾材としての難燃性向上に大きな効果があり好ましい。また、接着剤が基材層と同一素材であればより接着性が向上する効果がある。
【００３２】
接着剤の形状は特に規定はないが、球状、破砕状、繊維状等があげられる。当然ながら、２種以上の接着剤を併用もできる。さらには、薬剤担持した吸着材あるいは薬剤担持した基材層を使用した場合でもこの処方であれば、吸着材表面に接着剤がドライ状態の混合時から仮接着した状態になるため、仮に該薬剤が相異なる性質のものであっても後のシート化工程でも互いに干渉することを避けることができるので充分な効果が発揮される。接着剤の融点は、移動車両等の室内の環境温度等考慮すると８０℃以上が好ましく、９０℃以上がより好ましい。
【００３３】
本実施形態の脱臭濾材において、接着剤の大きさは、球状、破砕状の場合、平均粒子径で１〜４０μｍが好ましく、５〜３０μｍがより好ましい。さらに好ましくは１〜４０μｍの範囲に９５重量％以上が含まれることである。かかる範囲の平均粒子径であれば、熱可塑性樹脂が、粉粒状吸着材の表面細孔を塞ぐことを低減できる一方、吸着材との混合時にファンデルワールス力や静電気力による粉粒状吸着材への予備接着が有効になされ、均一に分散することができ、吸着材層と基材層の部分的剥離を効果的に防止することができるからである。
【００３４】
本実施形態の脱臭濾材の接着剤は、吸着材に対して１〜４０重量％使用するのが好ましく、３〜３０重量％使用するのがより好ましい。かかる範囲内であれば、基材層と吸着層との接着力、圧力損失、脱臭性能に優れる脱臭濾材が得られるからである。
【００３５】
本実施形態の脱臭濾材は、アルデヒド以外の脱臭機能をもつ脱臭薬剤、抗菌剤、抗かび剤、抗ウイルス剤、難燃剤等の付随的機能を有する成分等を含有させて構成してもよい。これらの成分は繊維類や不織布中に練り込んでもよいし、後加工で添着及び担持して付与してもよい。例えば、難燃剤を含有させて構成することにより、ＦＭＶＳＳ．３０２で規定されている遅燃性の基準やＵＬ難燃規格に合致した脱臭濾材を製造することが可能である。
【００３６】
本実施形態の脱臭濾材の製造において熱プレスしシート化する方法としては、ロール間熱プレス法、上下ともフラットな熱ベルトコンベヤー間にはさみこむフラットベッドラミネート法が挙げられる。より均一な厚み、接着状態をつくりだすには後者の方がより好ましい。本実施形態の基材層と上記シート化する方法とを組み合わせにより、吸着材同士の過度の結着を抑制することができると同時に、基材層との実用上充分な接着強力を得ることができる。なお、シート化する方法は上記に限定されない。
【００３７】
本実施形態の脱臭濾材は、必要な寸法とした後に、単体もしくは他の濾材や枠材等と組み合わせてフィルター（またはフィルターユニット）として用いることができる。
本実施形態の濾材を備えた本実施形態のフィルターは、例えば、プリーツ加工、支持体や枠などへの取付加工などが施されていてもよい。また、本実施形態のフィルターは、本実施形態の濾材に他の材料を組み合わせて形成されていてもよい。本実施形態のフィルターは、例えば、エアコン、空気清浄機、自動車用等に取り付けられ、公共の場を含む室内、車両内といった空間内の空気を浄化するのに使用される。
【実施例】
【００３８】
以下に実施例を示し、本発明をより具体的に説明するが、本発明は実施例に記載されたものに限定されない。まず、実施例および比較例で用いた吸着材のアルデヒド除去性能の測定方法について説明する。
【００３９】
［アルデヒド除去性能］
濾過面積３６ｃｍ２のカラムに脱臭濾材から切り出した単板試験サンプルをフォルダで挟み込み配置する。アセトアルデヒド濃度３ｐｐｍの空気を、面風速２０ｃｍ／ｓ、温度２５℃、湿度５０％ＲＨの条件で上記カラムに供給する。カラムの出口のアセトアルデヒド濃度を５分ごとに測定し、下記式で表される除去率（η［−］）を、下記式にアセトアルデヒド入口濃度（Ｃｉ［ｐｐｍ］）、アセトアルデヒド出口濃度（Ｃｏ［ｐｐｍ］）を代入して算出する。なお、アセトアルデヒド濃度はＦＩＤ（水素炎イオン化検出器）付きガスクロマトグラフで測定する。
除去率η（％）＝〔１−（Ｃｏ／Ｃｉ）〕×１００
【００４０】
測定開始後１分の除去率をアセトアルデヒド初期効率とする。
除去率が１０％に低下するまで測定を継続し、５分毎に測定したカラム出口のアセトアルデヒド濃度から算出した除去率と、カラムの入口のアセトアルデヒド濃度および風量から５分毎のアセトアルデヒド吸着量とを求め、それらを積算してカラムに充填した脱臭濾材面積で除して吸着容量とする。
【００４１】
〔実施例１〕
ポリプロピレン繊維（２．２ｄｔｅｘ、５１ｍｍ）とポリエステル繊維（１．７ｄｔｅｘ、４４ｍｍ）とを１：１の重量比で混綿及びカーディングして目付２５ｇ／ｍ２の混繊ウェブを作製後、３ＭＰａの高圧水を連続的に噴霧して交絡、乾燥し、混繊シートを作成した。この混繊シートを、ニードルパンチにより積層一体化し、さらに摩擦帯電を行い、エレクトレットシートを得た。これを下流層とした。
【００４２】
得られた下流層に、吸着材としてヤシガラ活性炭及びシリカゲルと、接着剤として熱可塑性粉末樹脂（セイシン企業製  ＳＫ−ＰＥ２０Ｌ）とを、重量比１：０．１の混合粉末とし、この混合粉末を、目付２２０ｇ／ｍ２になるように散布した。ヤシガラ活性炭の平均粒径３５０μｍであった。シリカゲルは、アジピン酸ジヒドラジドが５重量％添着されており、粒径２００μｍ以下であった。上記のように下流層に混合粉末を散布した上から、上流層として、クエン酸が１ｇ／ｍ２添着された目付７０ｇ／ｍ２のサーマルボンド不織布を重ね合わせ、加熱処理にてシート化を行ない、実施例１の脱臭濾材を得た。脱臭濾材は、サーマルボンド不織布が上流層、エレクトレットシートが下流層となるように設置して各測定を行った。
【００４３】
〔実施例２〕
実施例１と同じエレクトレットシートを下流層とし、これに、吸着材として実施例１と同じシリカゲルと、接着剤として実施例１と同じ熱可塑性粉末樹脂とを、重量比１：０．１の混合粉とし、この混合粉末を、目付２２０ｇ／ｍ２になるように散布した。このように下流層に混合粉末を散布した上から、実施例１と同じ上流層を重ね合わせ、加熱処理にてシート化を行ない、実施例２の脱臭濾材を得た。
【００４４】
〔実施例３〕
実施例１と同じエレクトレットシートを下流層とし、これに、吸着材としてシリカゲルと、接着剤として実施例１と同じ熱可塑性粉末樹脂とを、重量比１：０．１の混合粉末とし、この混合粉末を、目付２２０ｇ／ｍ２になるように散布した。シリカゲルは、アジピン酸ジヒドラジドが１５重量％添着されており、粒径２００μｍ以下であった。このように下流層に混合粉末を散布した上から、実施例１と同じ上流層を重ね合わせ、加熱処理にてシート化を行ない、実施例３の脱臭濾材を得た。
【００４５】
〔比較例１〕
実施例１と同じエレクトレットシートを下流層とし、これに、吸着材として実施例１と同じヤシガラ活性炭及び実施例１のシリカゲルと、接着剤として実施例１と同じ熱可塑性粉末樹脂とを、重量比１：０．１の混合粉末とし、この混合粉末を、目付２２０ｇ／ｍ２になるように散布した。このように下流層に混合粉末を散布した上から、上流層として、薬剤未添着の目付７０ｇ／ｍ２のサーマルボンド不織布を重ね合わせ、加熱処理にてシート化を行ない、比較例１の脱臭濾材を得た。
【００４６】
〔比較例２〕
実施例１と同じエレクトレットシートを下流層とし、これに、吸着材としてシリカゲルと、接着剤として実施例１と同じ熱可塑性粉末樹脂とを、重量比１：０．１の混合粉末とし、この混合粉末を、目付２２０ｇ／ｍ２になるように散布した。シリカゲルは、アジピン酸ジヒドラジドが２５重量％添着されており、粒径２００μｍ以下であった。このように下流層に混合粉末を散布した上から、実施例１と同じ上流層を重ね合わせ、加熱処理にてシート化を行ない、比較例２の脱臭濾材を得た。
【００４７】
〔比較例３〕
実施例１と同じエレクトレットシートを下流層とし、これに、吸着材としてシリカゲルと、接着剤として実施例１と同じ熱可塑性粉末樹脂とを、重量比１：０．１の混合粉末とし、この混合粉末を、目付２２０ｇ／ｍ２になるように散布した。シリカゲルは、アジピン酸ジヒドラジドが１重量％添着されており、粒径２００μｍ以下であった。このように下流層に混合粉末を散布した上から、実施例１と同じ上流層を重ね合わせ、加熱処理にてシート化を行ない、比較例３の脱臭濾材を得た。
【００４８】
〔比較例４〕
実施例１と同じエレクトレットシートを下流層とし、これに、吸着材として実施例１と同じヤシガラ活性炭及び実施例１と同じシリカゲルと、接着剤として実施例１と同じ熱可塑性粉末樹脂とを、重量比１：０．１の混合粉末とし、この混合粉末を、目付２２０ｇ／ｍ２になるように散布した。このように下流層に混合粉末を散布した上から、上流層として、アジピン酸が１ｇ／ｍ２添着された目付７０ｇ／ｍ２のサーマルボンド不織布を重ね合わせ、加熱処理にてシート化を行ない、比較例４の脱臭濾材を得た。
【００４９】
〔比較例５〕
実施例１と同じエレクトレットシートを下流層とし、これに、吸着材として実施例１と同じヤシガラ活性炭及び実施例１と同じシリカゲルと、接着剤として実施例１と同じ熱可塑性粉末樹脂とを、重量比１：０．１の混合粉末とし、この混合粉末を、目付２２０ｇ／ｍ２になるように散布した。このように下流層に混合粉末を散布した上から、上流層として、クエン酸が０．０５ｇ／ｍ２添着された目付７０ｇ／ｍ２のサーマルボンド不織布を重ね合わせ、加熱処理にてシート化を行ない、比較例５の脱臭濾材を得た。
【００５０】
〔実施例６〕
実施例１と同じエレクトレットシートを下流層とし、これに、吸着材としてヤシガラ活性炭と、接着剤として実施例１と同じ熱可塑性粉末樹脂とを、重量比１：０．１の混合粉末とし、この混合粉末を、目付２２０ｇ／ｍ２になるように散布した。ヤシガラ活性炭は、アジピン酸ジヒドラジドが５重量％添着されており、平均粒径３５０μｍであった。このように下流層に混合粉末を散布した上から、実施例１と同じ上流層を重ね合わせ、加熱処理にてシート化を行ない、実施例６の脱臭濾材を得た。
【００５１】
上記実施例１〜３および比較例１〜６で得られた脱臭濾材についての物性を表１に示す。
【００５２】
【表１】
2018143643.tif 000002
【００５３】
表１から分かるように、実施例１〜３は、上流層と下流層との間にアミン系化合物が１〜３０重量％担持された吸着材及び接着剤が挟み込まれ、吸着材はシリカゲルを含んでおり、上流層が第一酸解離定数が４以下の薬剤が０．１ｇ／ｍ２〜２０ｇ／ｍ２添着されている不織布であり、そうではない比較例１〜６よりもアルデヒド類の吸着除去性能に優れている。
【００５４】
なお、上記開示した実施の形態および各実施例はすべて例示であり制限的なものではない。また、実施の形態および各実施例で開示した構成を適宜組み合わせた実施の形態や実施例も本発明に含まれる。つまり、本発明の技術的範囲は、特許請求の範囲によって有効であり、特許請求の範囲の記載と均等の意味および範囲内のすべての変更・修正・置き換え等を含むものである。
【産業上の利用可能性】
【００５５】
本発明の脱臭濾材は、経時であってもアルデヒドの除去性能に対して優れており、産業上の有用性は高い。